(57)【要約】      （修正有）【課題】基材と環境とを流体連通するピンホール欠陥が実質的に存在しない無電解金属皮膜を有する物品を製造する方法の提供。【解決手段】無電解金属皮膜２０のピンホール３０の封止方法は、（ａ）基材１０を無電解金属皮膜層２０で被覆して基材１０の表面に接触した無電解金属皮膜２０を有する被覆物品を形成する工程であって、基材１０と環境とを流体連通するピンホール欠陥が無電解金属皮膜２０に存在する工程、（ｂ）無電解金属皮膜層上に硬化性エポキシ封止材４０の層を塗工し、ピンホール欠陥を充填する工程、（ｃ）硬化性エポキシ封止材４０を硬化して硬化エポキシオーバーコート層を形成する工程、（ｄ）硬化エポキシオーバーコート層の大部分を除去する。【選択図】図１
2011026704.tif 000002
【特許請求の範囲】
【請求項１】
無電解金属皮膜のピンホールの封止方法であって、
（ａ）基材を無電解金属皮膜層で被覆して基材の表面に接触した無電解金属皮膜を有する被覆物品を形成する工程であって、基材と環境とを流体連通するピンホール欠陥が無電解金属皮膜に存在する、工程、
（ｂ）無電解金属皮膜層上に硬化性エポキシ封止材の層を塗工し、ピンホール欠陥を充填する工程、
（ｃ）硬化性エポキシ封止材を硬化して硬化エポキシオーバーコート層を形成する工程、及び
（ｄ）硬化エポキシオーバーコート層の大部分を除去して、基材と環境とを流体連通するピンホール欠陥が実質的に存在しない無電解金属皮膜を有する物品を製造する工程
を含む方法。
【請求項２】
前記基材が金属基材である、請求項１記載の方法。
【請求項３】
前記基材の表面粗さが約２５〜約１０００Ｒａの範囲である、請求項１記載の方法。
【請求項４】
前記無電解金属皮膜層が無電解ニッケルリン皮膜である、請求項１記載の方法。
【請求項５】
前記ニッケルリン皮膜が高リン皮膜である、請求項４記載の方法。
【請求項６】
前記硬化性エポキシ封止材の粘度が周囲温度で約２０〜約１２００ｃｐの範囲である、請求項１記載の方法。
【請求項７】
前記硬化エポキシオーバーコート層を研磨で除去する、請求項１記載の方法。
【請求項８】
工程（ｄ）で製造される物品が圧縮機ブレードである、請求項１記載の方法。
【請求項９】
前記無電解金属皮膜がポリ（テトラフルオロエチレン）粒子を含有する、請求項１記載の方法。
【請求項１０】
無電解金属皮膜のピンホールの封止方法であって、
（ａ）基材と基材の表面に接触した無電解金属皮膜層とを有する物品を形成する工程であって、基材と環境とを流体連通するピンホール欠陥が無電解金属皮膜に存在する、工程、
（ｂ）無電解金属皮膜層上に硬化性エポキシ封止材の層を塗工し、ピンホール欠陥を充填する工程、
（ｃ）硬化性エポキシ封止材を硬化して硬化エポキシオーバーコート層を形成する工程、及び
（ｄ）硬化エポキシオーバーコート層の大部分を除去して、基材と環境とを流体連通するピンホール欠陥が実質的に存在しない無電解金属皮膜を有する物品を製造する工程
を含む方法。
【発明の詳細な説明】
【技術分野】
【０００１】
本発明は一般に、無電解金属皮膜を有する物品及びかかる無電解金属皮膜の欠陥を補修する方法に関する。
【背景技術】
【０００２】
無電解金属皮膜は、無電解金属皮膜の下側の基材の性能特性を向上するため保護皮膜が必要とされる様々な用途で使用される。かかる皮膜の有用性は主に、無電解金属皮膜を設ける基材に比べて無電解金属皮膜の物性（例えば、硬度）が高いことにある。さらに、物品の使用環境に存在する化学物質による腐食を受けやすい物品を無電解金属皮膜を用いて保護することができる。さらに、無電解金属皮膜は溶液から基材に設けられるので、基材の形状、寸法及び穴あき度が種々異なっていても、均一な組成及び膜厚の皮膜を達成することができる。現在、無電解金属皮膜の製造及び特性に関する多くの情報を入手することができ、特にニッケル−リン又はニッケル−ホウ素合金を含有する皮膜の分野ではそうである。
【０００３】
現在までに無電解金属皮膜の分野で様々な技術的改良が達成されているが、かかる皮膜の有用性をできるだけ高くするためにさらに改良が必要とされている。例えば、被覆する基材の表面が、汚れていたり、大きな表面粗さを有する場合、基材の表面に無電解金属皮膜を成膜するときにピンホールやピットなどの欠陥が発現することがある。無電解金属皮膜の欠陥は、無電解金属皮膜を有する物品の有効寿命を短くするおそれがある。したがって、無電解金属皮膜がピンホールやピットなどの構造欠陥を伴って形成される場合や、補修を必要とするかかる欠陥が使用やすり減りの結果として発現する場合、基材を再度無電解金属被覆条件に付すこと以外の方法でかかる欠陥を補修することが必要とされている。
【先行技術文献】
【特許文献】
【０００４】
【特許文献１】米国特許第６３３２５６９号明細書
【発明の概要】
【発明が解決しようとする課題】
【０００５】
したがって、通常ならば存在してしまうピンホールなどの欠陥をなくした無電解金属皮膜を有する物品及びかかる物品の製造方法を提供することができれば有益であろう。
【課題を解決するための手段】
【０００６】
本発明の一実施形態では、無電解金属皮膜のピンホールの封止方法であって、（ａ）基材を無電解金属皮膜層で被覆して基材の表面に接触した無電解金属皮膜を有する被覆物品を形成する工程であって、基材と環境とを流体連通するピンホール欠陥が無電解金属皮膜に存在する、工程、（ｂ）無電解金属皮膜層上に硬化性エポキシ封止材の層を塗工し、ピンホール欠陥を充填する工程、（ｃ）硬化性エポキシ封止材を硬化して硬化エポキシオーバーコート層を形成する工程、及び（ｄ）硬化エポキシオーバーコート層の大部分を除去して、基材と環境とを流体連通するピンホール欠陥が実質的に存在しない無電解金属皮膜を有する物品を製造する工程を含む方法を提供する。
【０００７】
本発明の別の実施形態では、無電解金属皮膜のピンホールの封止方法であって、（ａ）基材と基材の表面に接触した無電解金属皮膜層とを有する物品を形成する工程であって、基材と環境とを流体連通するピンホール欠陥が無電解金属皮膜に存在する、工程、（ｂ）無電解金属皮膜層上に硬化性エポキシ封止材の層を塗工し、ピンホール欠陥を充填する工程、（ｃ）硬化性エポキシ封止材を硬化して硬化エポキシオーバーコート層を形成する工程、及び（ｄ）硬化エポキシオーバーコート層の大部分を除去して、基材と環境とを流体連通するピンホール欠陥が実質的に存在しない無電解金属皮膜を有する物品を製造する工程を含む方法を提供する。
【０００８】
本発明の他の実施形態では、（ａ）基材及び（ｂ）基材に接触し、物品の外表面になる無電解金属皮膜を有する物品であって、無電解金属皮膜にはピンホール欠陥が存在し、ピンホール欠陥が硬化エポキシ封止材により十分に充填されている物品を提供する。
【図面の簡単な説明】
【０００９】
本発明の上記その他の特徴、観点及び効果を一層良く理解できるように、以下に添付の図面を参照しながら本発明を詳細に説明する。図面において、同じ符号は同一部品を示す。
【図１】本発明の一実施形態の方法を示す図である。
【図２】基材と基材の表面に接触した無電解金属皮膜とを有する被覆物品の図であり、無電解金属皮膜にピンホール及びピット欠陥が存在する状態を示す。
【図３】図２の物品に硬化性エポキシ封止材を塗工した状態を示す図である。
【図４】図３の物品のエポキシ封止材を硬化し、硬化エポキシオーバーコート層になった硬化エポキシ封止材の大部分を除去した後の物品の図である。
【図５】本発明の実施形態を示す図である。
【発明を実施するための形態】
【００１０】
上述のように、本発明の一実施形態による無電解金属皮膜のピンホールの封止方法は、（ａ）基材を無電解金属皮膜層で被覆して基材の表面に接触した無電解金属皮膜を有する被覆物品を形成する工程であって、基材と環境とを流体連通するピンホール欠陥が無電解金属皮膜に存在する、工程、（ｂ）無電解金属皮膜層上に硬化性エポキシ封止材の層を塗工し、ピンホール欠陥を充填する工程、（ｃ）硬化性エポキシ封止材を硬化して硬化エポキシオーバーコート層を形成する工程、及び（ｄ）硬化エポキシオーバーコート層の大部分を除去して、基材と環境とを流体連通するピンホール欠陥が実質的に存在しない無電解金属皮膜を有する物品を製造する工程を含む。
【００１１】
ここで用いる用語「無電解金属皮膜」は、基材の存在下で溶液中の金属イオンを化学還元することにより基材上に形成した金属皮膜をいう。かかる無電解金属皮膜として様々なものが知られており、例えば、無電解銅皮膜、無電解金皮膜、無電解銀皮膜及び無電解ニッケル皮膜が挙げられる。一実施形態では、本発明により提供される無電解金属皮膜はニッケル−リン合金皮膜である。別の実施形態では、本発明により提供される無電解金属皮膜はニッケル−ホウ素合金皮膜である。他の実施形態では、本発明により提供される無電解金属皮膜はポリ（テトラフルオロエチレン）を含有する無電解ニッケル皮膜である。
【００１２】
基材は、無電解金属皮膜を支持できればどのような基材でもよいが、通常、無電解金属皮膜が強く結合する材料である。基材は、金属などの無機材料、プラスチックなどの有機材料又は無機充填剤を含有する有機ポリマーなどの複合材料にすることができる。上述のように、一実施形態では、基材は金属基材である。例えば、基材は、鉄、クロム、ニッケル、コバルト、銅、アルミニウム又はチタンのうち少なくとも１種の元素を含む金属基材にすることができる。一実施形態では、基材は鉄鋼を含む。一実施形態では、基材は低合金炭素鋼を含む。
【００１３】
上述のように、無電解金属皮膜は、基材と環境とを流体連通するピンホール欠陥の存在を特徴とすることがある。基材に対して腐食性の環境で物品を使用した場合、かかる欠陥は基材にダメージを与えることがある。様々な用途において、無電解金属皮膜の主な目的は、影響を受けやすい基材材料をかかる腐食環境から隔離する保護バリアとして働くことである。無電解金属被覆プロセス時に被覆されている基材の表面に気泡ができるとピンホール欠陥が発生すると考えられる。無電解金属皮被覆プロセスは本明細書の実施例で詳細に説明する。別の欠陥には、ピットがあり、ピットは無電解金属皮膜が付近の皮膜より薄い局所的な領域を示す。多くの用途で、ピットは無電解金属皮膜の望ましくない表面性状と考えられている。
【００１４】
十分に低い粘度の硬化性エポキシ封止材を基材の表面に塗工した場合、封止材が無電解金属皮膜中に存在するピンホール及びピットに浸入することを見出した。通常、適当な硬化性エポキシ封止材の粘度は周囲温度で約２０〜約１２００ｃｐの範囲である。ある実施形態では、有機溶媒などの希釈剤の添加によって硬化性エポキシ封止材の粘度を下げることができる。多種多様なエポキシ封止材が当業者に知られており、かかるエポキシ封止材の多くは市販されている。適当な硬化性エポキシ封止材には、二液型エポキシ樹脂、例えばビスフェノールＡジグリシジルエーテル（エポキシ樹脂成分）とトリエチレンテトラアミン（硬化剤成分）、ビスエポキシド、例えばブタジエン二量体ビスエポキシドなどがある。一実施形態では、エポキシ封止材は、酸感応性エポキシド及び有機ヨードニウム塩（例えばテトラフルオロホウ酸ジフェニルヨードニウム）などの光酸発生剤（ＰＡＧ＝ｐｈｏｔｏａｃｉｄ  ｇｅｎｅｒａｔｏｒ）を含有する。
【００１５】
一実施形態では、硬化性エポキシ封止材は充填剤、例えばヒュームドシリカを含有する。別の実施形態では、硬化性エポキシ封止材はナノ粒子の充填剤、例えばナノ粒子状クレイを含有する。一実施形態では、硬化性エポキシ封止材は炭化ケイ素、窒化ホウ素及びダイヤモンドから選択されるナノ粒子充填剤を含有する。一実施形態では、硬化性エポキシ封止材は炭化ケイ素のナノ粒子充填剤を含有する。別の実施形態では、硬化性エポキシ封止材は窒化ホウ素のナノ粒子充填剤を含有する。
【００１６】
硬化性エポキシ封止材は本発明を実施するのに特に有効である。硬化性エポキシ封止材は、広い粘度範囲の組成物を入手でき、ピンホール欠陥に浸入し、様々な条件下、例えば熱もしくは電磁線で効率よく硬化することができ、硬化エポキシ封止材をピンホール内部に存在させるとともに、基材の表面上に硬化エポキシオーバーコート層として存在させることができるからである。さらに、硬化エポキシオーバーコート層をサンダー仕上げ及び研磨剤のエアブラストなどの方法によって基材の表面から容易に研磨することができる。研磨剤のエアブラストは圧縮空気によって固体粒子を加工品表面に向かって投射する方法である。無電解金属皮膜のピンホール内部に存在したり、無電解金属皮膜の表面上の適当な寸法のピット内部に存在する硬化エポキシ封止材は、硬化エポキシオーバーコート層に比べて基材からの研磨分離を受け難い。したがって、例えばピンホール内部に存在する硬化エポキシ樹脂を除去せずに硬化エポキシオーバーコート層を除去することが可能である。種々の実施形態では、無電解金属皮膜のピンホール又はピットの外表面直径より大きな研磨粒子寸法であることを特徴とする研磨剤を選択し、研磨剤媒体とピンホール又はピット内部に存在する硬化エポキシ封止材間の相互作用を最小にすることができる。適当な研磨剤粒子材料には、サンド、ガラス粒子、軽石及び重炭酸ナトリウムが挙げられる。
【００１７】
ここで用いる語句「硬化エポキシオーバーコート層の大部分を除去する」は、基材の表面に存在する硬化エポキシオーバーコート層の総量の、一実施形態では１０％以上、別の実施形態では４０％以上、他の実施形態では７０％以上、さらに他の実施形態では９５％以上を除去することを意味する。
【００１８】
基材と環境とを流体連通する「ピンホール欠陥が実質的に存在しない」無電解金属皮膜を有する物品は、無電解金属皮膜中に存在するすべてのピンホール欠陥の９５％以上が基材と環境との流体連通を抑制するのに十分な硬化エポキシ封止材を含有している物品と定義する。
【００１９】
一実施形態では、本発明を実施する際に使用する無電解金属皮膜は、平均直径が約２００μｍ未満、別の実施形態では約１００μｍ未満、他の実施形態では約５０μｍ未満であることを特徴とするピンホールを含有する。同様に、本発明を実施する際に使用する無電解金属皮膜の表面上に存在するピットに関しては、無電解金属皮膜は、平均直径が約２００μｍ未満、別の実施形態では約１００μｍ未満、他の実施形態では約５０μｍ未満であることを特徴とするピットを含有することがある。
【００２０】
上述のように、無電解金属皮膜は通常、比較的均一な厚さをもつ。一実施形態では、無電解金属皮膜の平均の厚さは約１μｍ〜約５００μｍの範囲である。別の実施形態では、無電解金属皮膜の平均厚さは約１μｍ〜約１００μｍの範囲である。他の実施形態では、無電解金属皮膜の平均厚さは約１μｍ〜約５０μｍの範囲である。
【００２１】
一実施形態では、無電解金属皮膜はリンを含有する無電解ニッケル皮膜である。本明細書では、かかる皮膜を無電解ニッケルリン皮膜ということがある。一実施形態では、無電解ニッケルリン皮膜は、「高リン」無電解ニッケル皮膜と見なすのに十分なリンを含有する。高リン皮膜が腐食環境に対して特に優れた耐性をもつことは当業者に明らかである。別の実施形態では、無電解金属皮膜は、「低リン」または「硬質」とされる無電解ニッケル皮膜である。かかる低リン無電解金属皮膜の利点も当業者に明らかである。他の実施形態では、無電解金属皮膜は、ポリ（テトラフルオロエチレン）粒子を含有する無電解ニッケル皮膜である。かかる無電解ニッケル複合皮膜は、別の表面との接触点、具体的には無電解ニッケル複合皮膜が装置又は機械中の別の稼働部と接触する場所での表面摩擦を低減するので高く評価されている。
【００２２】
上述のように、本発明によって提供される物品は、基材と環境とを流体連通するピンホール欠陥が実質的に存在しない無電解金属皮膜を有する。一実施形態では、物品はターボ機械の部品である。一実施形態では、物品はタービンブレードである。別の実施形態では、物品は圧縮機ブレードである。他の実施形態では、物品はガス圧縮機のガスインペラー部品（図５参照）である。また他の実施形態では、物品は流体ポンプの部品である。
【００２３】
図１に本発明の一実施形態として無電解金属皮膜のピンホールの封止方法１００を示す。無電解金属皮膜２０で被覆された基材１０を用意する。但し無電解金属皮膜はピンホール３０が存在することを特徴とする。図示の通り、無電解金属皮膜２０が基材１０の表面と接触している。またピンホール３０が基材１０の表面と環境とを流体連通することも示されている。
【００２４】
また図１の第一工程（水平の矢印で示す）では、硬化性エポキシ封止材（図示せず）を無電解金属皮膜層に塗工し、硬化して硬化エポキシ封止材４０を得る。硬化性エポキシ封止材は、ピンホール３０に流れ込み、ピンホール３０を十分に充填するように十分に低い粘度を有するエポキシ封止材から選択する。硬化性エポキシ封止材を硬化すると、無電解金属皮膜２０の表面と接触した硬化エポキシオーバーコート層が形成する。硬化エポキシオーバーコート層と、ピンホール３０内部に存在する硬化エポキシ封止材とを区別する。
【００２５】
さらに図１の第二工程では、硬化エポキシオーバーコート層を無電解金属皮膜の表面から除去して、基材１０とピンホール欠陥が実質的に存在しない無電解金属皮膜２０とを有する物品を得る。硬化エポキシ封止材４０で充填したピンホール３０を図１では７０で示し、「充填ピンホール」と呼ぶ。充填ピンホール７０中に存在する硬化エポキシ封止材４０は基材１０と環境間の流体連通を防ぐ。上述のように、硬化エポキシオーバーコート層は任意適当な研磨方法、例えばグリットブラスト、サンダー仕上げ、研削及びエア研磨で除去することができる。
【００２６】
図２〜４は、基材１０とピンホール３０及びピット３５を含有する無電解ニッケル皮膜２０とを有する無電解ニッケルめっき物品２００において欠陥をなくす本発明の一実施形態を示す。なお皮膜２０は基材１０の表面と接触している。
【００２７】
図３は、図２の物品に硬化性エポキシ封止材を塗工し、封止材を硬化することにより得られた物品３００を示す。図３は、ピンホール３０及びピット３５が硬化エポキシ封止材４０で充填され、硬化エポキシ封止材４０の残りが無電解ニッケル皮膜の表面に硬化エポキシオーバーコート層として存在することを示す。
【００２８】
図４は、図３の物品の硬化エポキシオーバーコート層を形成している硬化エポキシ封止材の大部分を除去し、ピンホール３０及びピット３５内部に存在する硬化性エポキシ封止材をそのまま残すことによって得られた物品４００を示す。
【００２９】
図５は、本発明の一実施形態のガス圧縮機のガスインペラー部品５００を示し、基材（ここでは図示せず）上に設けられた無電解金属皮膜２０中のピンホール欠陥を補修した後のものである。拡大図５１０はガスインペラーのブレードを示す。外側の無電解金属皮膜２０は充填ピンホール７０を含有し、充填ピンホール７０は、インペラーによって駆動されるガスが無電解金属皮膜の下側の基材（図示せず）と接触する流体連通を防ぐ。図５に一部を示す一実施形態では、露出表面がピンホール欠陥を含有する無電解金属皮膜２０で被覆されているガスインペラー５００を用意する。環境と無電解金属皮膜の下側の基材との流体連通を検出する適当な分析試験、例えばフェロキシル試験（ＡＳＴＭ  Ｂ７３３）を用いて、無電解金属皮膜中にピンホール欠陥を含有するブレードを特定し、適当な硬化性エポキシ封止材を補修が必要なブレードに塗工し、エポキシ封止材を硬化し、硬化エポキシオーバーコート層を無電解金属皮膜の表面から研磨して、基材と環境とを流体連通するピンホール欠陥が実質的に存在しないガスインペラーを得ることができる。
【００３０】
最後に、基材上に無電解金属皮膜を成膜する時に形成されたり、無電解金属皮膜を有する物品の使用やすり減りの結果として発現するピンホールやピットなどの欠陥を、無電解金属被覆条件に基材を再びさらさずに、なくすことができることが本発明の利点の１つであることは当業者に明らかである。
【実施例】
【００３１】
ピンホールの検出
無電解金属皮膜のピンホールはフェロキシル試験（ＡＳＴＭ  Ｂ７３３）を用いて検出した。
【００３２】
テストクーポンの調製
Ａ１８２  Ｆ２２鉄鋼製のテストクーポンを塩化第二鉄溶液で５０℃で１０分間処理して、約５０Ｒａの表面粗さ及び使用中にピンホール発生につながりやすい多数の深く狭いピットを有するテストクーポンを用意した。
【００３３】
無電解ニッケルめっき工程の概要
テストクーポンに無電解ニッケルめっき（ＥＰＮ）を施して鉄鋼（１８２  Ｆ２２）製の基材と基材の表面に接触した無電解ニッケル金属皮膜とを有するテストクーポンを用意した。被覆テストクーポンにフェロキシル試験を施したところ、試験中に濃い青色を呈した。これは、鉄鋼製基材を塩化第二鉄試験溶液と流体連通させるピンホール欠陥がＥＰＮ皮膜中に存在することを示す。
【００３４】
無電解ニッケルめっき工程の詳細
無電解めっき手順で使用したガラス器具は、新しく購入したものか、まず１０％硝酸で６０℃で２時間処理し、次いで高純度濾過水で十分にすすぎ、パラフィルムでシールしたものである。
【００３５】
無電解めっき溶液
きれいな三角フラスコに高純度濾過水（１０００ｍＬ）、次亜リン酸ナトリウム（２７ｇ）、硫酸ニッケル（２０ｇ）及びコハク酸ナトリウム（１６ｇ）を順に入れた（磁気撹拌子の使用禁止）。得られた溶液を０．６μｍ又はさらに微細なミリポアフィルター（直径４５ｍｍのフィルター）に通してきれいな真空フラスコに真空濾過し、濾過後の溶液をきれいな三角フラスコに移し、パラフィルムでシールした。
【００３６】
テストクーポンのめっき
きれいな温度計を備えた無傷のきれいな５００ｍＬビーカーに無電解めっき溶液を入れた。テストクーポンをＴＣワイヤーで溶液中に吊した。無電解めっき溶液のｐＨをｐＨ５〜ｐＨ８の範囲に感応性のｐＨ試験紙を用いてモニターし、乳酸溶液の滴下により約ｐＨ７に維持した。めっき溶液が薄緑にかわるまでテストクーポンの無電解めっきを継続した。めっき済みテストクーポンをめっき浴から取り出し、水ですすぎ、乾燥し、使用するまで保管した。かかる方法でめっきしたテストクーポンはフェロキシル試験でピンホール存在に陽性であった。
【００３７】
コロイドシリカでのピンホール封止
無電解ニッケルめっきテストクーポンを絵画用エアブラシ（Ａｚｔｅｋ  Ａ２７０）を用いてコロイドシリカ溶液ＬＰ３０で処理し、空気中で一晩乾燥し、その後１８０℃で１時間硬化した。
【００３８】
エポキシプライマーでのピンホール封止
無電解ニッケルめっきテストクーポンを硬化剤とエポキシ樹脂とのメーカー推奨の混合物（Ａｋｚｏ  Ｎｏｂｅｌ  Ｕ−Ｔｅｃｈ  Ｅ３５０）で被覆した。被覆には、コロイドシリカを適用するのに使用したのと同じ方法で樹脂／硬化剤の混合物を適用するのに絵画用エアブラシ（Ａｚｔｅｋ  Ａ２７０）を用いた。得られたエポキシオーバーコート層を１時間室温で硬化させ、その後１８０℃で１時間硬化させた。
【００３９】
テストクーポンの腐食試験
１気圧の硫化水素Ｈ2Ｓ下で０．５ｗｔ％の氷酢酸及び５％のＮａＣｌからなる腐食試験法ＮＡＣＥ  ＴＭ０１７７溶液にクーポンを７２０時間浸し、試験中１００％のＨ2Ｓガスを流し続けた。
【００４０】
本明細書では、具体例を挙げて、最良の形態を含む本発明を開示するとともに、当業者が本発明を実施できるようにしており、本発明の実施には装置又はシステムを製造及び使用したり、援用方法を実施することも含む。本発明の要旨は、特許請求の範囲に規定された通りで、当業者が想起できる他の例を含むことができる。かかる他の例は、特許請求の範囲の文言と異ならない構造要素を有するか、特許請求の範囲の文言と実質的に異ならない均等な構造要素を含むならば、特許請求の範囲に含まれる。
【符号の説明】
【００４１】
１０  基材
２０  無電解金属皮膜
３０  ピンホール
３５  ピット
４０  硬化エポキシ封止材
７０  充填ピンホール
【図１】
2011026704.tif 000003
【図２】
2011026704.tif 000004
【図３】
2011026704.tif 000005
【図４】
2011026704.tif 000006
【図５】
2011026704.tif 000007